СПОСОБ ПОЛУЧЕНИЯ СМЕСЕВОЙ ПОЛИАМИДНОЙ КОМПОЗИЦИИ

3-8
1. Способ получения смесевой полиамидной композиции путем соэкструзии в расплаве полиамида 6 с модифицирующей добавкой, охлаждения расплава композиции и его гранулирования, отличающийся тем, что в качестве модифицирующей добавки используют смесь полиэтилена с сополимером этилена с С олефином при соотношении компонентов (мас.ч.) от 1:9 до 9:1, которую перед соэкструзией в расплаве с полиамидом 6 подвергают реакционной экструзии при дополнительном введении в ее состав 0,3-3 мас.% полярного мономера, выбранного из группы: малеиновый ангидрид, глицидилметакрилат, итаконовая или (и) фумаровая кислота, и 0,1-0,6 мас.% органического пероксида при температуре реакционной экструзии 170-240°С и следующем соотношении компонентов в полиамидной композиции, мас.%:
полиамид 6
до 100,
модифицирующая добавка
15-45,
а температуру, при которой производят соэкструзию компонентов, принимают равной 235-275°С.
2. Способ получения смесевой полиамидной композиции по п.1, отличающийся тем, что на стадии соэкструзии модифицирующей добавки с полиамидом 6 в состав композиции дополнительно вводят стабилизатор термоокислительной деструкции полимерных компонентов в количестве 0,05-0,75 мас.%.
3. Способ получения смесевой полиамидной композиции по любому из пп.1 и 2, отличающийся тем, что на стадии соэкструзии модифицирующей добавки с полиамидом 6 в состав композиции дополнительно вводят сшивающий агент, содержащий в своем составе не менее двух имидных или изоцианатных групп, в количестве 0,05-2,0 мас.%.
4. Способ получения смесевой полиамидной композиции по любому из пп.1, 2 и 3, отличающийся тем, что на стадии соэкструзии модифицирующей добавки с полиамидом 6 в состав смеси дополнительно вводят волокнистый наполнитель в количестве 3-20 мас.%.